(57)【要約】      （修正有）【課題】生物分解可能な再生材料で実質的に構成されるトナーを提供する。【解決手段】少なくとも約７０％の持続性内容物を含むトナー樹脂からなり、脱重合されたポリエチレンテレフタレート（ＰＥＴ）ポリオールと、二酸と、任意のジオールと、を含むポリエステルトナー樹脂であって、前記二酸は、生物分解可能な二酸、生物分解可能ではない二酸、またはこれら双方を含み；前記任意のジオールは、生物分解可能なジオール、生物分解可能ではないジオール、またはこれら双方を含み；前記トナー樹脂はさらに、任意のポリオール、任意のポリ酸またはこれら双方を含み；前記任意のポリオールおよび前記任意のポリ酸は、少なくとも３つの官能基を含む。【選択図】なし【特許請求の範囲】
【請求項１】
脱重合されたポリエチレンテレフタレート（ＰＥＴ）ポリオールと、二酸と、任意のジオールと、を含むポリエステルトナー樹脂であって、前記二酸は、生物分解可能な二酸、生物分解可能ではない二酸、またはこれら双方を含み；前記任意のジオールは、生物分解可能なジオール、生物分解可能ではないジオール、またはこれら双方を含み；前記トナー樹脂はさらに、任意のポリオール、任意のポリ酸またはこれら双方を含み；前記任意のポリオールおよび前記任意のポリ酸は、少なくとも３つの官能基を含み；前記トナー樹脂は、少なくとも約７０％の持続性内容物を含む、トナー樹脂。
【請求項２】
少なくとも約８０％の持続性内容物を含む、請求項１に記載のトナー樹脂。
【請求項３】
前記ＰＥＴポリオールが、約２００から約５０００ｇ／モルの分子量を含む、請求項１に記載のトナー樹脂。
【請求項４】
前記ＰＥＴポリオールが、約６００から約２０００ｇ／モルの分子量を含む、請求項１に記載のトナー樹脂。
【請求項５】
請求項１に記載のポリエステルトナー樹脂と、任意の第２アモルファス樹脂と、任意の結晶性樹脂と、を含むトナー粒子。
【請求項６】
前記第２アモルファス樹脂が、脱重合された再生ＰＥＴポリオールと、バイオベースのポリエステルまたはポリ酸試薬とを含み、少なくとも約７０％の持続性内容物を含む、請求項５に記載のトナー粒子。
【請求項７】
前記ＰＥＴポリオールが、約２００から約５０００ｇ／モル、または約６００から約２０００ｇ／モルの分子量を含む、請求項６に記載のトナー粒子。
【請求項８】
前記結晶性樹脂が、脱重合された再生ＰＥＴポリオールと、二酸と、任意のジオールとを含む、請求項５に記載のトナー粒子であって、前記二酸は、生物分解可能な二酸、生物分解可能ではない二酸、またはこれら双方を含み；前記任意のジオールは、生物分解可能なジオール、生物分解可能ではないジオール、またはこれら双方を含み；前記トナー樹脂はさらに、任意のポリオール、任意のポリ酸またはこれら双方を含み；前記任意のポリオールおよび前記任意のポリ酸は、少なくとも３つの官能基を含む、トナー粒子。
【請求項９】
脱重合された再生ポリエチレンテレフタレート（ＰＥＴ）ポリオールと、二酸と、任意のジオールとを含むシェルを含む、請求項５に記載のトナー粒子であって、前記二酸は、生物分解可能な二酸、生物分解可能ではない二酸、またはこれら双方を含み；前記任意のジオールは、生物分解可能なジオール、生物分解可能ではないジオール、またはこれら双方を含み；前記トナー樹脂はさらに、任意のポリオール、任意のポリ酸またはこれら双方を含み；前記任意のポリオールおよび前記任意のポリ酸は、少なくとも３つの官能基を含む、トナー粒子。
【請求項１０】
前記ＰＥＴポリオールが、約２００から約５０００ｇ／モル、または約６００から約２０００ｇ／モルの分子量を含む、請求項９に記載のトナー粒子。
【発明の詳細な説明】
【技術分野】
【０００１】
脱重合した再生プラスチックおよびバイオベースの材料等の持続可能な材料または試薬を含むトナー；前記トナーを含む現像剤；前記トナーおよび現像剤を含む装置；前記トナーおよび現像剤を含む画像形成装置コンポーネント；前記現像剤を含む画像形成装置；等を記載する。
【背景技術】
【０００２】
現在のトナーは一般に、石油系試薬を含む。
【０００３】
植物ベース／動物ベースであるもの、または容易に生物分解可能であるもの等、再生可能または生物分解可能な試薬および材料が、現在のトナー試薬の代替物として研究されている。
【０００４】
再生材料がトナーに用いられ得るかどうかを決定する別のアプローチがある。
【発明の概要】
【発明が解決しようとする課題】
【０００５】
本開示は、持続可能なトナー樹脂であって、バイオベースのポリ酸またはポリエステル試薬を含むポリエステルと、脱重合された再生プラスチック（オリゴマーポリエチレンテレフタレート（ＰＥＴ）を含む）を含むポリオールと、任意のワックスと、任意の着色剤とを含むトナー樹脂を記載する。オリゴマーＰＥＴは、ポリエチレンテレフタレートプラスチック（例えばプラスチックボトル等で、これはペレット化されて脱重合、すなわち消化されている）のグリコールによる糖分解（ポリオール化合物であるエチレンテレフタレート（ＥＴ）および低分子ＰＥＴオリゴマーを形成する）によって得ることができる。該トナーは、約７０％の持続性内容物を有してよい。
【発明を実施するための形態】
【０００６】
特に明記しない限り、本明細書および特許請求の範囲において使用される、量、状態等を表わす全ての数字は、全ての例において、用語「約」によって修飾されると理解されるべきである。「約」は、述べられている値から２０％以下の変化量を示すことを意図している。また、本明細書中において使用される用語「等しい」、「類似の」、「本質的に」、「実質的に」、「近い」および「合致する」、またはこれらの文法的な変形もまた、一般的に許容可能な規定を有し、または少なくとも「約」と同じ意味を有するものであると理解されるべきである。
【０００７】
本明細書中で用いられる「バイオベース」は、全体または実質的な部分（例えば、少なくとも約５０重量％、少なくとも約６０重量％、少なくとも約７０重量％、少なくとも約８０重量％、少なくとも９０重量％）が、生物学的製品または再生可能な農業的材料（植物、動物および海洋の材料を含む）、林業材料または他の天然資源で構成される商業製品または工業製品（食物または飼料以外）を意味するものである。生物分解可能な試薬とは、１００％バイオベースである。上記試薬または製品は、生物分解可能なものであり、すなわち、製品が自然のプロセスによって（例えば、微生物によって）、数日、数ケ月またはことによると１、２年の年数（ただし、過度の年数ではなく、例えば約５年以下）を含む一定期間にわたって分解され得るものである。トナーに使用可能なバイオベースの樹脂は市販されており（例えば、Ｅｎｔｒｏｐｙ  Ｒｅｓｉｎｓ、Ｇａｒｄｅｎａ、ＣＡおよびＣｈｉｍａｒ  Ｈｅｌｌａｓ、Ｓ．Ａ．、Ｔｈｅｓｓａｌｏｎｉｋｉ、ＧＲ）、トナー樹脂に使用可能なバイオベースの試薬は、例えばＳｉｇｍａ−Ａｌｄｒｉｃｈ、Ｓｔ．Ｌｏｕｉｓ、ＭＯから入手可能である。例えば、ロジン酸（荒川化学工業株式会社（日本、大阪）から入手可能な不均化ロジン酸、またはハリマ化成グループ株式会社、Ｄｕｌｕｔｈ、ＧＡから入手可能なロジン−フマレート付加物等）が使用可能である。バイオベースの材料から一部構成されるトナーが、例えば、Ｉｎｋ４Ｌｅｓｓ、Ｔｉｇａｒｄ、ＯＲおよびＰｒｉｎｔＳｅｒｖｉｃｅ  ＧｍｂＨ、Ｅｓｃｈｗｅｉｂｅｒ、ＤＥから入手可能である。
【０００８】
本明細書中で用いられる「ＰＥＴオリゴマー」（またはその文法的な活用形）は、エチレンテレフタレートのオリゴマー（約４００（ＥＴダイマーのおよその量）から約５，０００ｇ／モルの分子量を有し得る）を含む。オリゴマーＰＥＴは、既存のＰＥＴ（ポリ（エチレンテレフタレート））材料（ボトル（炭酸飲料、ジュース、水等を入れるもの）等）の糖分解によって得ることができる。脱重合前の消費者向けＰＥＴ材料は一般に約５，０００から約５００，０００ｇ／モルの数平均分子量を有する。ＰＥＴオリゴマー（２つ以上のＥＴ残基を含む）およびモノマーは、トナー用のポリエステル樹脂を形成するのに使用され得るポリオールである。ＰＥＴオリゴマーはまた、脱重合反応において得られるＥＴモノマーを含む。
【０００９】
本明細書中で用いられる「持続性」（またはその文法的な活用形）は、バイオベースであり、かつ以前の他の目的製品から再利用され、かつトナー用に再生されたトナー中の、コンポーネントの量、割合、内容物または他の測定値について言及するものである。それゆえに、本開示は、部分的に、液体容器に一般的に見られる使い終った再生ポリ（エチレンテレフタレート）（ＰＥＴ）の再利用に関するものである。例えば、目的とする持続可能なトナーは少なくとも約２５％の本明細書中で教示されるような再生材料から構成されてよい。それゆえに、重量またはモル基準で、トナー粒子は約２５％の再生材料を含み、２５％の持続性内容物を有することとなる。トナーがまた５０％のバイオベースの試薬（植物源から得られる、樹脂を形成するために使用されるポリオールまたはポリ酸／ポリエステル等）を含む樹脂を含む場合、該トナーは７５％の持続性内容物を有することとなる。目的とするトナーは、少なくとも約７０％の持続可能な内容物、少なくとも約８０％の持続可能な内容物、少なくとも約９０％の持続可能な内容物、少なくとも約９５％またはそれ以上の持続可能な内容物を含む。一般に、トナーの持続性レベルの計算は、表面添加剤および担体なしのトナー粒子それ自体に対してなされる。それゆえに、エマルジョン／凝集トナーでは、計算は、あらゆる凝集および合体の後のトナー粒子を基準とすることになろう。持続可能な樹脂またはポリマーは、少なくとも約５０％の持続可能な内容物、少なくとも約６０％、少なくとも約７０％、少なくとも約８０％、少なくとも約９０％またはそれ以上の持続可能な内容物を含む。
【００１０】
少なくとも３つの官能基を含む１つまたは複数の試薬が、ポリマーまたは分枝内に組み込まれて、分岐、さらなる分岐および／または架橋を可能にしてよい。ある種の樹脂を、例えば、低融点温度が必要な用途に用いることができる。
【００１１】
１つ、または２つ以上のポリマーを、トナーの形成に用いてよい。２つ以上のポリマーを用いる場合、該ポリマーは任意の適切な比率（例えば、重量比）であってよく、例えば２つの異なるポリマーでは、約１％（第１ポリマー）／９９％（第２ポリマー）から約９９％（第１ポリマー）／１％（第２ポリマー）、約１０％（第１ポリマー）／９０％（第２ポリマー）から約９０％（第１ポリマー）／１０％（第２ポリマー）等である。
【００１２】
ポリマーは、固体基準で、トナー粒子の約６５から約９５重量％、約７５から約８５重量％の量で存在してよい。ポリマーは、約５から約７０重量％、約７から約６０重量％、約１０から約５０重量％のＰＥＴオリゴマーを含んでよい。
【００１３】
ＰＥＴ源は、例えばフィルム（材料、布等）を含み、より一般的に入手可能な源として、使い終った液体容器がある。例えば、空きボトル（ボトル着色剤を使っていない透明または無色のボトル等）を洗浄および乾燥し、粒状またはペレット状（例えば、約３ｍｍ×約３ｍｍ×約１ｍｍのサイズのペレット）に細かく粉砕してよい。該ペレットを、脱重合反応（例えば、触媒を用いた、有機ジオール（例えばアルキレングリコール（エチレングリコール、プロピレングリコール、ブチレングリコール、ペンチレングリコール等））中での窒素下での加熱による部分的な糖分解等）にて処理してよい。適切な触媒として、リン酸チタン、酢酸金属（酢酸亜鉛等）、固体強酸、イオン性液体等が知られている。反応後に得られる産物は、ＥＴ、ＰＥＴオリゴマーおよびアルキレングリコールモノマーである（オリゴマーＰＥＴの数平均分子量は、モルあたり約２００（ＥＴのおよその量）から約５０００グラム、約４００（ＥＴダイマーのおよその量）から約３５００ｇ／ｍ、約６００（ＥＴトリマーのおよその量）から約２０００ｇ／モルであり得る）。
【００１４】
ＰＥＴオリゴマーを、当該技術分野において知られており、本明細書中で教示されるような、二酸またはジエステルモノマー（その無水物等）と（任意の触媒と共に）反応させて、トナーにおいて一般的に見られる樹脂の一部の代わりとなるように用いられ得るポリエステルポリマーを作成し得る。該二酸またはジエステルは、バイオベースであってよい。残りの樹脂は、当該技術分野において知られ、本明細書中で教示されているものを含む。
【００１５】
適切なポリエステル樹脂として、例えば、スルホン化されたもの、スルホン化されていないもの、結晶性のもの、アモルファスなもの、およびこれらの組合せ等が挙げられる。ポリエステル樹脂は、線状のもの、分岐したもの、架橋されたもの、およびこれらの組合せ等であってよい。
【００１６】
バイオベースの試薬として、植物油脂類、多糖類、糖酸類、脂肪酸類、および脂肪アルコール類等に由来する試薬を挙げることができ、これらは市販されているか、または植物、動物または微生物源から、当該技術分野において知られている方法を用いて得ることができる。
【００１７】
利用できるバイオベースの高分子樹脂の例として、大豆油の脂肪質のダイマー酸またはジオール、Ｄ−イソソルビド、アミノ酸、イソソルビド、ポリヒドロキシアルカノエートを含むモノマー由来のポリエステル類、コポリエステル類（３−ヒドロキシ酪酸塩、３−ヒドロキシ吉草酸塩およびこれらの組合せのランダムに配置された単位を含む）、クエン酸、クエン酸無水物、樹脂酸（アビエチン酸、ネオアビエチン酸、デヒドロアビエチン酸またはこれらの混合物等）、マレイン酸、フマル酸、イタコン酸またはこれらの混合物、ロジン酸から生成されたロジンジオールおよびグリセリンカーボネート等が挙げられる。
【００１８】
混合物（アモルファスポリエステル樹脂および結晶性ポリエステル樹脂の混合物等）を用いる場合、結晶性ポリエステル樹脂とアモルファスポリエステル樹脂との比率は、約１：９９から約３０：７０の範囲内であってよい。
【００１９】
ポリエステル樹脂は、例えば、カルボン酸基を含む多官能性試薬およびアルコール基を含む別の多官能性試薬（ＰＥＴオリゴマー等）を伴うエステル化反応において、合成的に得ることができる。アルコール試薬（ポリオール）は、２つ以上のヒドロキシル基、３つ以上のヒドロキシル基を含む。酸（ポリ酸またはポリエステル）は、２つ以上のカルボン酸基、３つ以上のカルボン酸基を含む。
【００２０】
アモルファスポリエステル樹脂を調製するのに使用可能なポリ酸またはポリエステルの例として、ロジン酸、テレフタル酸、フタル酸、イソフタル酸、フマル酸、トリメリト酸、ジエチルフマレート、ジメチルイタコネート、シス−１，４−ジアセトキシ−２−ブテン、ジメチルフマレート、ジエチルマレエート、マレイン酸、コハク酸、イタコン酸、コハク酸、シクロヘキサン酸、コハク酸無水物、ドデシルコハク酸、ドデシルコハク酸無水物、グルタル酸、グルタル酸無水物、アジピン酸、ピメリン酸、スベリン酸、アゼライン酸、ドデカン二酸、ジメチルナフタレンジカルボキシレート、ジメチルテレフタレート、ジエチルテレフタレート、ジメチルイソフタレート、ジエチルイソフタレート、ジメチルフタレート、フタル酸無水物、ジエチルフタレート、ジメチルスクシネート、ナフタレンジカルボン酸、二酸ダイマー、ジメチルフマレート、ジメチルマレエート、ジメチルグルタレート、ジメチルアジペート、ジメチルドデシルスクシネートおよびこれらの組合せ等のバイオベースの酸が挙げられる。ポリ酸またはポリエステル試薬は、例えば、樹脂の約４０から約６０モルパーセント、約４２から約５２モルパーセント、約４５から約５０モルパーセントの量で存在してよく、必要に応じて第２のポリ酸を、樹脂の約０．１から約１０モルパーセントの量で使用してよい。
【００２１】
アモルファスポリエステル樹脂を生成する際に使用可能なポリオールの例として、ＰＥＴオリゴマー、１，２−プロパンジオール、１，３−プロパンジオール、１，２−ブタンジオール、１，３−ブタンジオール、１，４−ブタンジオール、ペンタンジオール、ヘキサンジオール、２，２−ジメチルプロパンジオール、２，２，３−トリメチルヘキサンジオール、ヘプタンジオール、１，４−シクロヘキサンジメタノール、１，３−シクロヘキサンジメタノール、キシレンジメタノール、シクロヘキサンジオール、ジエチレングリコール、ビス（２−ヒドロキシエチル）オキシド、ジプロピレングリコール、ジブチレングリコールおよびこれらの組合せが挙げられる。ポリオールの量は、樹脂の約４０から約６０モルパーセント、約４２から約５５モルパーセント、約４５から約５３モルパーセントの量であってよく、第２ポリオールを、樹脂の約０．１から約１０モルパーセント、約１から約４モルパーセントの量で使用してよい。
【００２２】
重縮合触媒を、アモルファス（または結晶性）ポリエステル樹脂を形成する際に用いてよく、テトラアルキルチタネート、ジアルキルスズ酸化物、テトラアルキルスズ、ジアルキルスズ酸化水酸化物、アルミニウムアルコキシド、アルキル亜鉛、ジアルキル亜鉛、亜鉛酸化物、第一スズ酸化物またはこれらの組合せが挙げられる。このような触媒は、例えば、ポリエステル樹脂を生成するために使用される出発ポリ酸またはポリエステル試薬に基づいて、約０．０１から約５モルパーセントの量で使用されてよい。
【００２３】
不飽和アモルファスポリエステル樹脂を、ラテックス樹脂として用いてよい。
【００２４】
結晶性ポリエステル樹脂を形成するのに適切なポリオールとして、ＰＥＴオリゴマー類、約２から約３６の炭素原子数の脂肪族ポリオール類（１，２−エタンジオール、１，３−プロパンジオール、１，４−ブタンジオール、１，５−ペンタンジオール、２，２−ジメチルプロパン−１，３−ジオール、１，６−ヘキサンジオール、１，７−ヘプタンジオール、１，８−オクタンジオール、１，９−ノナンジオール、１，１０−デカンジオール、１，１２−ドデカンジオール等）、アルカリスルホ脂肪族ジオール類（ソディオ２−スルホ−１，２−エタンジオール、リチオ２−スルホ−１，２−エタンジオール、ポタシオ２−スルホ−１，２−エタンジオール、ソディオ２−スルホ−１，３−プロパンジオール、リチオ２−スルホ−１，３−プロパンジオール、ポタシオ２−スルホ−１，３−プロパンジオール等）、およびこれらの混合物等（構造異性体を含む）が挙げられる。脂肪族ポリオールは、樹脂の約４０から約６０モル％、約４２から約５５モル％、約４５から約５３モル％の量で選択されてよく、第２ポリオールが、樹脂の約０．１から約１０モル％、約１から約４モル％の量で使用されてよい。
【００２５】
結晶性樹脂を調製するためのポリ酸またはポリエステル試薬の例として、バイオベースの試薬（ロジン酸、シュウ酸、コハク酸、グルタル酸、アジピン酸、スベリン酸、アゼライン酸、セバシン酸、フマル酸、ジメチルフマレート、ジメチルイタコネート、シス，１，４−ジアセトキシ−２−ブテン、ジエチルフマレート、ジエチルマレエート、フタル酸、イソフタル酸、テレフタル酸、ナフタレン−２，６−ジカルボン酸、ナフタレン−２，７−ジカルボン酸、シクロヘキサンジカルボン酸（場合によっては本明細書中でシクロヘキサン二酸と称する）、マロン酸およびメサコン酸、これらのポリエステルまたは無水物等）、およびアルカリスルホ有機ポリ酸（ジメチル−５−スルホ−イソフタレート、ジアルキル−５−スルホ−イソフタレート−４−スルホ−１，８−ナフタール酸無水物、４−スルホ−フタル酸、ジメチル−４−スルホ−フタレート、ジアルキル−４−スルホ−フタレート、４−スルホフェニル−３，５−ジカルボメトキシベンゼン、６−スルホ−２−ナフチル−３，５−ジカルボメトキシベンゼン、スルホ−テレフタル酸、ジメチル−スルホ−テレフタレート、５−スルホ−イソフタル酸、ジアルキル−スルホ−テレフタレート、スルホ−ｐ−ヒドロキシ安息香酸、Ｎ，Ｎ−ビス（２−ヒドロキシエチル）−２−アミノエタンスルホネートのソディオ、リチオまたはポタシオ塩等）またはこれらの混合物が挙げられる。ポリ酸は、例えば、樹脂の約４０から約６０モルパーセント、約４２から約５２モルパーセント、約４５から約５０モルパーセントの量で選択されてよく、必要に応じて、第２ポリ酸が、樹脂の約０．１から約１０モルパーセントの量で選択されてよい。
【００２６】
適切な結晶性樹脂として、エチレングリコール、およびドデカン二酸とフマル酸のコモノマーの混合物で形成される樹脂を挙げてよい。
【００２７】
結晶性樹脂は、例えば、トナーコンポーネントの約１から約８５重量％、約２から約５０重量％、約５から約１５重量％の量で存在してよい。結晶性樹脂は、種々の融点、例えば、約３０℃から約１２０℃、約５０℃から約９０℃、約６０℃から約８０℃の融点を有してよい。結晶性樹脂は、数平均分子量（Ｍｎ）が、ゲル透過クロマトグラフィー（ＧＰＣ）によって測定した場合に、例えば、約１，０００から約５０，０００グラム／モル、約２，０００から約２５，０００ｇ／モルであってよく、重量平均分子量（Ｍｗ）が、ＧＰＣで求めた場合に、例えば、約２，０００から約１００，０００ｇ／ｍ、約３，０００から約８０，０００ｇ／モルであってよい。結晶性樹脂の分子量分布（Ｍｗ／Ｍｎ）は、例えば、約２から約６、約３から約４であってよい。
【００２８】
生じたトナーの光沢を上げるために（例えば約５ｇｕずつ）、少なくとも２つのアモルファス樹脂の比率を変えてよい。
【００２９】
一般に、当該技術分野において知られているように、ポリ酸／ポリエステルおよびポリオール試薬は、必要に応じて触媒と共に、一緒に混合され、昇温状態（例えば約１８０℃からそれ以上、約１９０℃からそれ以上、約２００℃からそれ以上等）でインキュベートされる等して（嫌気的に行われてよい）、エステル化を平衡まで起こすことができ、これにより一般に、エステル化反応でエステル結合を形成することから生じる水またはアルコール（メタノール等）が産出される。反応は、重合を促進するために、真空下で行われてよい。産物は、既知の方法を用いて集められ、乾燥されてよく、ここでも既知の方法によって微粒子が産出される。
【００３０】
分岐剤（例えば多価ポリ酸を含む）を、樹脂の約０．０１から約１０モルパーセント、約０．０５から約８モルパーセント、約０．１から約５モルパーセントの量で用いてもよい。
【００３１】
ポリマーを架橋することが望ましい場合がある。架橋に貢献する適切な樹脂は、反応性基（Ｃ＝Ｃ結合等）を有するもの、またはペンダント基もしくは側基（カルボン酸基等）を有するものである。樹脂は、開始剤を用いてフリーラジカル重合を通して架橋され得る。適切な開始剤として、過酸化物（有機過酸化物等）またはアゾ化合物が挙げられる。使用される開始剤の量は、例えば、ポリエステル樹脂の約０．０１から約１０重量パーセント、約０．１から約５重量パーセントの範囲であり得る。架橋は高温で行われてよく、従って、反応は例えば、１０分未満（約２０秒から約２分の滞留時間等）であってよい。
【００３２】
トナーを形成する際に他の適切な樹脂またはポリマーを利用してよい。
【００３３】
シアン、マゼンタ、オレンジ、紫、茶、青またはこれらの混合物等の着色顔料を用いてよい。これらの着色顔料は、約４００から約７００ｎｍのフルスペクトル領域にわたって、Ｒ＝０．２０以下のスペクトル応答反射率を示す。さらなる顔料（または複数の顔料）を、水性顔料分散系として用いてよい。
【００３４】
着色剤は、固体基準で、トナー粒子の６重量％を超える量（例えば、約７から約１７重量％の範囲の量）で用いられてよい。
【００３５】
トナー組成物、着色剤等は、界面活性剤を含む分散系であってよい。トナーのポリマーおよび他の成分が組み合わされるエマルジョン凝集法により、１つまたは複数の界面活性剤を用いて、エマルジョンを形成し得る。
【００３６】
１つ、または２つ以上の界面活性剤を用いてよい。界面活性剤は、イオン性界面活性剤および非イオン性界面活性剤、またはこれらの組合せから選択されてよい。陰イオン界面活性剤および陽イオン界面活性剤が、用語「イオン性界面活性剤」に包含される。
【００３７】
界面活性剤または界面活性剤の総量は、トナー形成組成物の約０．０１重量％から約５重量％の量で用いられてよい。
【００３８】
本開示のトナーは、必要に応じてワックスを含んでよく、当該ワックスは、１種類のワックス、または２種類以上の異なるワックスの混合物（以下、「ワックス」と同一に扱う）のどちらであってもよい。代わりに、ワックスの組合せを加えて、トナーまたは現像剤組成物に複数の特性を付与してよい。
【００３９】
ワックスは、含まれる場合には、トナー粒子の約１重量％から約２５重量％、約５重量％から約２０重量％の量で存在してよい。
【００４０】
選択され得るワックスとして、重量平均分子量が約５００から約２０，０００、約１，０００から約１０，０００のワックスが挙げられる。
【００４１】
凝集因子は、無機陽イオン凝固剤、例えば、ポリ塩化アルミニウム（ＰＡＣ）、ポリスルホケイ酸アルミニウム（ＰＡＳＳ）、硫酸アルミニウム、硫酸亜鉛、硫酸マグネシウム、マグネシウムの塩化物、カルシウム、亜鉛、ベリリウム、アルミニウム、ナトリウム、一価および二価のハロゲン化物を含む他の金属ハロゲン化物等であってよい。
【００４２】
該凝集因子は、エマルジョンにおいて、トナーの総固体基準で、約０．０１から約１０重量％、約０．０５から約５重量％の量で存在してよい。
【００４３】
金属イオン封鎖剤またはキレート剤を、凝集完了後に導入して、凝集プロセスから金属錯イオン（アルミニウム等）を封鎖または抽出してよい。従って、凝集完了後に用いられる金属イオン封鎖剤、キレート剤または錯体形成剤は、錯体形成コンポーネント（エチレンジアミン四酢酸（ＥＤＴＡ）、グルコナール（ｇｌｕｃｏｎａｌ）、ヒドロキシ−２，２’−イミノジコハク酸（ＨＩＤＳ）、ジカルボキシメチルグルタミン酸（ＧＬＤＡ）、メチルグリシジル二酢酸（ＭＧＤＡ）、ヒドロキシジエチルイミノ二酢酸（ＨＩＤＡ）、グルコン酸ナトリウム、クエン酸カリウム、クエン酸ナトリウム、フルボ酸；ＥＤＴＡの塩類（ＥＤＴＡのアルカリ金属塩類等）、およびこれらの混合物等）を含み得る。
【００４４】
トナー粒子を、１つまたは複数の二酸化ケイ素もしくはシリカ（ＳｉＯ２）、チタニアもしくは二酸化チタン（ＴｉＯ２）および／または酸化セリウムと混合してよい。第２シリカは、第１シリカよりも大きな平均サイズ（直径）を有してよい。チタニアは、約５ｎｍから約５０ｎｍ、約５ｎｍから約２０ｎｍ、約１０ｎｍから約５０ｎｍの範囲の平均一次粒子径を有してよい。酸化セリウムは、例えば、約５ｎｍから約５０ｎｍ、約５ｎｍから約２０ｎｍ、約１０ｎｍから約５０ｎｍの範囲の平均一次粒子径を有してよい。
【００４５】
ステアリン酸亜鉛もまた、外部添加剤として用いられてよい。ステアリン酸カルシウムおよびステアリン酸マグネシウムが、同様に機能し得る。
【００４６】
表面添加剤を、トナーの約０．１から約１０重量％、または約０．５から約７重量％の量で使用してよい。
【００４７】
他の表面添加剤として、潤滑剤（脂肪酸の金属塩（例えばステアリン酸亜鉛またはステアリン酸カルシウム）または長鎖アルコール類等）が挙げられる。
【００４８】
シリカは、例えば、トナー流、摩擦制御、混合制御、現像および転写安定性の向上、ならびにより高いトナーブロッキング温度を改良し得る。ステアリン酸亜鉛、ステアリン酸カルシウムまたはステアリン酸マグネシウムもまた、現像剤導電性、摩擦増進、より高いトナー荷電および荷電安定性をもたらし得る。外部表面添加剤は、コーティングまたはシェルがあってもなくても用いられてよい。
【００４９】
トナーの光沢は、粒子中に保持された金属イオン（Ａｌ３＋等）の量によって、影響され得る。保持される金属イオンの量は、キレート剤（ＥＤＴＡ等）の添加によってさらに調整されてよい。本開示のトナー粒子中に保持される触媒（例えばＡｌ３＋）の量は、約０．１ｐｐｈから約１ｐｐｈ、約０．２５ｐｐｈから約０．８ｐｐｈであってよい。本開示のトナーの光沢度は、ガードナー光沢単位（ｇｕ）で測定して、約２０ｇｕから約１００ｇｕ、約５０ｇｕから約９５ｇｕ、約６０ｇｕから約９０ｇｕの光沢であってよい。
【００５０】
乳化処理／凝集プロセスに関する実施形態において、複数の樹脂（これらの１つまたは複数が持続可能な樹脂（目的とするＰＥＴオリゴマー、バイオベースのポリエステル／ポリ酸またはこれら双方を含むもの等）である）が、溶媒に溶解されてよく、そしてエマルジョン媒体（例えば水（脱イオン水等）（必要に応じて安定化剤および必要に応じて界面活性剤を含む））内に混合されてよい。適切な安定化剤の例として、水溶性アルカリ金属水酸化物またはこれらの混合物が挙げられる。安定化剤が用いられる場合、該安定化剤は、樹脂の約０．１重量％から約５重量％、約０．５重量％から約３重量％の量で存在してよい。
【００５１】
必要に応じて、界面活性剤が水性エマルジョン媒体に加えられてよい。
【００５２】
乳化処理後、トナー組成物を、樹脂、目的とする第１着色剤および任意の第２着色剤、任意のワックスおよび他の任意の所望される添加剤のエマルジョン中の混合物を（必要に応じて前述の界面活性剤により）凝集させ、その後必要に応じて凝集混合物を合体させることによって調製してよい。混合物が、任意のワックスまたは他の材料（必要に応じて分散系（界面活性剤を含む）であってもよい）を、樹脂形成材料ならびに第１着色剤および第２着色剤を含むエマルジョン（必要な試薬を含む２つ以上のエマルジョンの混合物であってよい）に加えることによって、調製されてよい。生じた混合物のｐＨは、酸（例えば酢酸、硝酸等）によって調整されてよい。
【００５３】
前述の混合物の調製後、しばしば、最初の重合反応由来のより小さな粒子（ナノメートルのサイズであることもよくある）のより大きな粒子または凝集体（マイクロメートルのサイズであることもよくある）を形成することが所望される。凝集因子を該混合物に加えてもよい。
【００５４】
凝集因子は、樹脂またはポリマーのガラス転移温度（Ｔｇ）未満の温度で該混合物に加えてよい。
【００５５】
凝集因子は、トナーを形成するために、例えば約０．１パーセント（ｐｐｈ）から約１ｐｐｈ、約０．２５ｐｐｈから約０．７５ｐｐｈの量で混合物成分に加えてよい。
【００５６】
粒子の凝集を制御するために、凝集因子は、測定されてから経時的に混合物内に加えてよい。例えば、該因子は、約５から約２４０分、約３０から約２００分にわたって、混合物内に漸次加えてよい。
【００５７】
凝集因子の添加後の粒子の成長および成形は、任意の適切な条件下で成され得る。
【００５８】
粒子は、予め定めた所望の粒子径が得られるまで凝集できるようにされてよい。粒子径は、成長プロセス中に観察できる。例えば、サンプルを成長プロセス中に採って、平均粒子径について、例えばＣＯＵＬＴＥＲ  ＣＯＵＮＴＥＲにより分析できる。従って、凝集は、例えば昇温状態で、またはゆっくり温度を上げることで（例えば約４０℃から約１００℃）混合物を維持し、かつその温度で混合物を約０．５時間から約６時間、撹拌を維持しながら保つことによって進行し、所望の凝集粒子が提供され得る。
【００５９】
トナー粒子または凝集体の所望の最終サイズが達成されれば、混合物のｐＨを塩基によって約６から約１０、約６．２から約７の値に調整し得る。ｐＨの調整を用いて、トナー粒子成長をフリーズ、すなわち停止してよい。トナー粒子成長を停止するために用いられる塩基は、例えば、アルカリ金属水酸化物であってよい。ＥＤＴＡを、ｐＨを所望の値に調整するのを促進するために加えてもよい。
【００６０】
トナー粒子の特徴は、適切な任意の技術および装置によって測定し得る。容積平均粒子径および幾何標準偏差を、Ｂｅｃｋｍａｎ  Ｃｏｕｌｔｅｒ  ＭＵＬＴＩＳＩＺＥＲ３等の機器（メーカーの指示に従って操作される）を用いて測定できる。
【００６１】
凝集後、合体前に、樹脂コーティングを凝集粒子に適用して、その上にシェルを形成してよい。本明細書中に記載される、または当該技術分野において知られている任意の樹脂をシェルとして用いてよい。本明細書中に記載される持続可能なポリエステルアモルファス樹脂ラテックス（ＰＥＴオリゴマー、バイオベースのポリエステル／ポリ酸またはこれら双方を含むもの等）がシェルに含まれてよい。実施形態において、本明細書中に記載されるポリエステルアモルファス樹脂ラテックス（ＰＥＴオリゴマー、バイオベースのポリ酸／ポリエステルまたはこれら双方を含むもの等）を、異なる樹脂と組み合わせてから、樹脂コーティングとして粒子に加えてシェルを形成してよい。
【００６２】
シェル樹脂を、当業者の常識範囲内の任意の方法によって凝集粒子に適用してよい。
【００６３】
凝集粒子へのシェルの形成は、約３０℃から約８０℃、約３５℃から約７０℃の温度に加熱する間に起こり得る。シェルの形成は、約５分から約１０時間、約１０分から約５時間の間、起こり得る。
【００６４】
該シェルは、トナーコンポーネントの約１重量％から約８０重量％、約１０重量％から、約２０重量％から約３５重量％の量で存在してよい。
【００６５】
所望の粒子径への凝集、および任意のシェルの適用の後、粒子は、形状およびサイズの不規則性を補正するために、所望の最終形状（例えば円形等）に合体させてよい。この合体は、例えば、混合物を約４５℃から約１００℃、約５５℃から約９９℃の温度（トナー粒子を形成するのに用いられる樹脂のＴｇ以上であってよい）に加熱することによって、および／または撹拌を、例えば、約１０００ｒｐｍから約１００ｒｐｍへ、約８００ｒｐｍから約２００ｒｐｍへ弱めることによって、達成される。合体は、約０．０１から約９時間、約０．１から約４時間の間、行われてよい。
【００６６】
必要に応じて融合助剤を用いてよい。
【００６７】
実施形態において、合体剤（または融合助剤もしくは合体促進剤）は、エマルジョン／凝集プロセスの後期ステージ中（第２加熱ステップ中等）（すなわち、一般に樹脂またはポリマーのＴｇを超える）に蒸発する。
【００６８】
合体後、混合物は室温（約２０℃から約２５℃等）に冷却されてよい。冷却は、所望により、急速に行ってもゆっくり行ってもよい。適切な冷却方法として、リアクターを囲むジャケット内に冷水を導入することが挙げられる。冷却後、トナー粒子は必要に応じて水で洗浄された後に乾燥されてよい。乾燥は、例えば、凍結乾燥を含む任意の適切な乾燥方法によって成し得る。
【００６９】
トナーは、任意の既知の電荷添加剤を、トナーの約０．１から約１０重量％、約０．５から約７重量％の量で含んでよい。このような電荷添加剤の例として、アルキルピリジニウムハロゲン化物、重硫酸塩、および陰電荷促進添加剤（アルミニウム錯体等）等が挙げられる。
【００７０】
電荷促進分子を用いて、トナー粒子に陽電荷または陰電荷を与えてよい。例として、四級アンモニウム化合物、硫酸エステルおよびスルホネート化合物、セチルピリジニウムテトラフルオロボレート、ジステアリルジメチルアンモニウムメチルサルフェート、アルミニウム塩等が挙げられる。
【００７１】
乾燥トナー粒子は、外部表面添加剤を除いて、以下の特徴を有してよい：（１）約２．５から約２０μｍ、約２．７５から約１０μｍ、約３から約７．５μｍの容積平均直径（「容積平均粒子径」ともいう）；（２）約１．１８から約１．３０、約１．２１から約１．２４の数平均幾何標準偏差（ＧＳＤｎ）および／または容積平均幾何標準偏差（ＧＳＤｖ）；ならびに（３）約０．９から約１．０、約０．９５から約０．９８５、約０．９６から約０．９８の真円度（例えばＳｙｓｍｅｘ  ＦＰＩＡ  ２１００アナライザーにより測定）、である。
【００７２】
このように形成されたトナー粒子は、現像剤組成物に製剤化され得る。例えば、該トナー粒子を、担体粒子と混合して、２成分現像剤組成物を得ることができる。現像剤中のトナー濃度は、現像剤の総重量の約１重量％から約２５重量％、現像剤の総重量の約２重量％から約１５重量％であってよく、残りの現像剤組成物は担体である。
【００７３】
トナー粒子と混合する担体粒子の例として、トナー粒子とは反対の極性電荷を摩擦電気的に得ることができる粒子が挙げられる。
【００７４】
実施形態において、担体粒子として、その上にコーティングを有するコアを挙げることができ、当該コアは、ポリマー、または帯電列において互いに近接していないポリマーの混合物（本明細書中で教示される、または当該技術分野において知られているもの等）から形成され得る。
【００７５】
担体粒子は、担体コアをポリマーと、コーティングされた担体粒子の重量基準で、約０．０５から約１０重量％、約０．０１から約３重量％の量で混合（例えば機械的固着および／または静電引力による担体コアに対するポリマーの付着が得られるまで）することによって調製し得る。
【００７６】
該トナーまたは現像剤は、静電写真プロセスまたは電子写真プロセスに用いることができ、既知の画像現像システムの任意のタイプを画像現像装置において用いることができる。
【００７７】
部およびパーセントは、特に明記しない限り重量によるものである。本明細書中で用いられるＲＴは、約２０℃から約３０℃の温度を指す。
【実施例】
【００７８】
実施例１
プロピレングリコールを用いたポリエチレンテレフタレートボトルの脱重合
空きＰＥＴボトルを洗浄し、乾燥し、粒体（約３ｍｍ×約３ｍｍ×約１ｍｍのサイズ）に細かく粉砕した。該粒状のＰＥＴ（５００ｇ）をＨｏｐｐｅｓ  ２Ｌリアクター内に投入し、プロピレングリコール（７５０ｇ）および酢酸亜鉛触媒（２．５ｇ）をリアクターに加えた。リアクターを閉じ、ジャケット温度を２１３℃に設定した。続いてリアクターを窒素で２００ｋＰａに加圧し、撹拌器を５０ｒｐｍに設定した。ニードル弁を用いて、リアクター内への窒素の小流を維持し、これによりプロピレングリコール蒸気が還流コンデンサ（ジャケット温度は１３０℃に設定）にキャリーオーバーされた。圧縮されたプロピレングリコールはその後、還流コンデンサからリアクターへ戻り得る。反応がこれらの条件下で８時間進んで、透明な液体が得られた。リアクタージャケットの温度をＲＴに下げ、内容物を一晩リアクター内に静置した。
【００７９】
実施例２
再生ポリエチレンテレフタレートオリゴマーまたはプレポリマーの製造
リアクターの内容物を、ジャケット温度を２１３℃に設定して再加熱し、窒素除去とその後の吸引の双方により７時間にわたってプロピレングリコールを蒸留した。リアクターインペラを、３ｒｐｍで撹拌するように設定した。プロピレングリコール蒸留液は、次の脱重合反応での再利用のために回収した。その時点では主にオリゴマーＰＥＴからなるプレポリマーが、１０１℃の軟化点（Ｍｅｔｔｌｅｒ  Ｔｏｌｅｄｏ軟化点測定装置で測定した）でリアクター内に残っていた。ＧＰＣ分析により、Ｍｗが３４５４ｇ／ｍ、Ｍｎが２０５８ｇ／ｍ、ＰＤＩが１．６７およびＭｚが５１６２ｇ／ｍであることが明らかとなった。
【００８０】
実施例３
トナー樹脂の製造
ＰＥＴオリゴマー（３６５．８５ｇ）、トリメリト酸無水物（２５．９ｇ）、テトラプロペニルコハク酸無水物（７２．２ｇ）およびＦａｓｃａｔ  ４１００（ブチル（ヒドロキシ）スタンナン（ｓｔａｎｎａｎｏｎｅ）、２．８ｇ）を１Ｌ  Ｐａｒｒリアクター内に投入した。リアクター温度を２１０℃に設定し、アルゴン除去を行い、これにより水が縮合プロセスからコンデンサ内へキャリーオーバーされた。反応が７時間進行し、１２１℃の軟化点のポリマーが得られた。リアクター内容物を出し、リアクターを冷却した。
【００８１】
樹脂を分析したところ、５９．５℃のＴｇ（直ぐの点または開始点（ｏｎ  ｏｒ  ｏｎｓｅｔ））、２０，８００ダルトンのＭｗ；３，０００ダルトンのＭｎ；５８４，０００ダルトンのＭｚ；および６．９のＰＤＩを有することがわかり、値は市販のトナーのものと類似していた。
【００８２】
実施例４
持続可能な樹脂
機械式アジテータ、蒸留装置およびボトムドレーン弁を備えた２Ｌ  ｈｏｐｅｓリアクターに、３３６グラムの再生ＰＥＴＥ（Ｒｅｉｃｈｈｏｌｄから入手可、Ｍｗ＝８４０）、６４グラムの１，２プロピレングリコールおよび２グラムのＦＡＳＣＡＴ  ４１００（Ａｒｋｅｍａ、Ｐｈｉｌａｄｅｌｐｈｉａ、ＰＡ）を充填した。該混合物を３時間にわたって１８５℃に加熱し、さらに１時間維持した。次いでこの混合物に４１グラムのコハク酸、６２３グラムのＲｅｓｉｎａｌ  ８３０（ロジン−フマレート付加物）、１６グラムのグリセロールおよび５３グラムの１，２−プロピレングリコールを加えた。その後、該混合物を、２時間にわたって２０５℃に加熱し、窒素による３０ＫＰａの加圧下に置いて、さらに３時間維持した。その後、大気圧に減圧し、温度を２２５℃に上げた。その後、圧力を１時間にわたって−７０ＫＰａに下げ、樹脂の軟化点が１３８℃になるまで維持した。樹脂を金属皿内に出し、室温に冷えるようそのままにした。該樹脂は、６４℃のＴｇを有し、Ｃ１４分析で測定して、６７％のバイオ再生可能内容物、または持続性内容物を有していた。樹脂の再生ＰＥＴ内容物は３２重量％であり、全体で９０％を超える持続性内容物が得られた。
【００８３】
続いて、１００グラムの樹脂を１００グラムのメチルエチルケトンおよび３グラムのイソプロパノール中に溶解することによって、バイオベースの持続可能なアモルファスポリエステル樹脂のエマルジョンを調製した。その後、生じた混合物を撹拌しながら４０℃に加熱し、該混合物に５．５グラムの水酸化アンモニウム（１０％の水溶液）を滴下し、その後２００グラムの水を３０分間にわたって滴下した。その後、生じた分散系を８０℃に加熱し、メチルエチルケトンを蒸留して、持続可能なポリエステルの４１．５ミリメートルパーセント固体分散系（水中）が生じた。持続可能なポリエステルエマルジョン粒子を測定すると、直径１８５ｎｍ、水中で１６．８重量％であった。
【００８４】
実施例５
持続可能な樹脂エマルジョン
機械式アジテータ、蒸留装置およびボトムドレーン弁を備えた２Ｌ  ｈｏｐｅｓリアクターに、６０４．８グラムの不均化ロジン酸（荒川化学工業株式会社、ＫＲ−６１４）、２５４．９グラムのグリセリンカーボネートおよび１．１４グラムの２−メチルイミダゾールを充填した。該混合物を１７５℃にて６時間加熱し、その後、１６８グラムの再生ＰＥＴ（Ｒｅｉｃｈｈｏｌｄ、Ｍｗ＝８４０）、５６．８グラムの１，６−ヘキサンジオール、５０４グラムのイソフタル酸、１５９．６グラムのドデシルコハク酸および２グラムのＦＡＳＣＡＴ  ４１００を加えた。該混合物を、３時間にわたって２０５℃に加熱し、さらに３時間維持した。その後、該混合物を２２５℃に加熱し、−７０ＫＰａに減圧し、樹脂の軟化点が１１２℃になるまでさらに３時間維持した。樹脂を金属皿内に出し、室温に冷えるようそのままにした。該樹脂は、Ｔｇ５７℃、酸価１２．１であった。
【００８５】
続いて、１００グラムの樹脂を１００グラムのメチルエチルケトンおよび３グラムのイソプロパノール中に溶解することによって、持続可能なポリエステル樹脂のエマルジョンを調製した。その後、生じた混合物を撹拌しながら４０℃に加熱し、該混合物に５．５グラムの水酸化アンモニウム（１０％の水溶液）を滴下し、その後２００グラムの水を３０分間にわたって滴下した。その後、生じた分散系を８０℃に加熱し、メチルエチルケトンを蒸留して、バイオベースの持続可能なポリエステルの４１．５ミリメートルパーセント固体分散系（水中）が生じた。持続可能なポリエステルエマルジョン粒子を測定すると、直径１８０ｎｍ、水中で１６．０８重量％であった。
【００８６】
実施例６
トナーの製造
磁気攪拌棒を入れた２リットルのガラスビーカー内に、実施例４の１４６ｇの持続可能な樹脂エマルジョン（１６．０８重量パーセント）、９．２７ｇの市販の結晶性樹脂エマルジョン（３５．１７重量パーセント）、１４．４９ｇのＩＧＩワックス分散系（２９．９３重量パーセント）および１６．３７ｇのシアン顔料ＰＢ１５：３（１７．２１重量パーセント）を加えた。それとは別に、０．８４ｇのＡｌ２（ＳＯ４）３（２７．８５重量パーセント）を凝集剤として均質化中に加えた。該混合物を７００ｒｐｍで撹拌しながら４０．７℃に加熱すると、粒子が凝集した。粒子径を、ＣＯＵＬＴＥＲ  ＣＯＵＮＴＥＲにより、コア粒子が４．４９μｍの容積平均粒子径（１．２９のＧＳＤｖ）に達するまで、観察した。その後、８１．０ｇの実施例４の持続可能な樹脂エマルジョンをシェル材料として加え、６．２８μｍの平均粒子径（１．３１のＧＳＤｖ）のコアシェル構造化粒子が生じた。その後、反応スラリーのｐＨを、４重量パーセントのＮａＯＨ溶液を用いて、７．５９に上げてから、３．６２ｇのＥＤＴＡ（３９重量パーセント）を用いてトナー成長をフリーズさせた。フリーズ後、反応混合物を合体のために７９．４℃に加熱した。トナーを急冷すると、最終粒子径が７．２７μｍ（１．３９のＧＳＤｖ）となった。トナースラリーを室温に冷やし、篩分け（２５μｍ）、ろ過によって分離し、その後洗浄および凍結乾燥した。
【００８７】
実施例７
トナーの製造
磁気攪拌棒を入れた２リットルのガラスビーカー内に、実施例５の１５２．６４ｇの持続可能な樹脂エマルジョン（１６．０８重量パーセント）、９．２７ｇの市販の結晶性樹脂エマルジョン（３５．１７重量パーセント）、１４．４９ｇのＩＧＩワックス分散系（２９．９３重量パーセント）および１６．３７ｇのシアン顔料ＰＢ１５：３（１７．２１重量パーセント）を加えた。それとは別に、０．８４ｇのＡｌ２（ＳＯ４）３（２７．８５重量パーセント）を凝集剤として均質化中に加えた。該混合物を７００ｒｐｍで撹拌しながら４０．７℃に加熱すると、粒子が凝集した。粒子径を、ＣＯＵＬＴＥＲ  ＣＯＵＮＴＥＲにより、コア粒子が４．５１μｍの容積平均粒子径（１．２８のＧＳＤｖ）に達するまで、観察した。その後、８４．３０ｇの実施例５の持続可能な樹脂エマルジョンをシェル材料として加え、６．２８μｍの平均粒子径（１．３１のＧＳＤｖ）のコアシェル構造化粒子が生じた。その後、反応スラリーのｐＨを、４ｗｔ％のＮａＯＨ溶液を用いて、７．５９に上げてから、３．６２ｇのＥＤＴＡ（３９重量パーセント）を用いてトナー成長をフリーズさせた。フリーズ後、反応混合物を合体のために７９．４℃に加熱した。トナーを急冷すると、最終粒子径が６．８７μｍ（１．３２のＧＳＤｖ）となった。その後、トナースラリーを室温に冷やし、篩分け（２５μｍ）、ろ過によって分離し、その後洗浄および凍結乾燥した。